(57)【特許請求の範囲】
【請求項１】
エチレン・不飽和カルボン酸グリシジルエステル系共重合体以外のメタクリル系樹脂（Ａ）と、エチレン・不飽和カルボン酸グリシジルエステル系共重合体（Ｂ）と、を含み、厚さ２ｍｍの板状の成形体とした場合の厚さ方向の全光線透過率が８０％以上であり、
前記メタクリル系樹脂（Ａ）が、メタクリル酸エステルに由来する構成単位の含有量が５０質量％を超えるメタクリル酸エステル系樹脂であり、
前記エチレン・不飽和カルボン酸グリシジルエステル系共重合体（Ｂ）が、エチレン・不飽和カルボン酸アルキルエステル・不飽和カルボン酸グリシジルエステル共重合体であり、前記エチレンに由来する構成単位の含有量が、５０質量％〜９９質量％であり、
前記メタクリル系樹脂（Ａ）及び前記エチレン・不飽和カルボン酸グリシジルエステル系共重合体（Ｂ）の合計量に対して、前記メタクリル系樹脂（Ａ）の含有量が８５質量％〜９７質量％であり、かつ、前記エチレン・不飽和カルボン酸グリシジルエステル系共重合体（Ｂ）の含有量が３質量％〜１５質量％である（ただし、メタクリル系樹脂（Ａ）とエチレン・不飽和カルボン酸グリシジルエステル系共重合体（Ｂ）との合計量を１００質量％とする）メタクリル系樹脂組成物。
【請求項２】
前記エチレン・不飽和カルボン酸グリシジルエステル系共重合体（Ｂ）に含有される不飽和カルボン酸グリシジルエステルに由来する構成単位の含有量が、１質量％〜２０質量％である請求項１に記載のメタクリル系樹脂組成物。
【請求項３】
前記エチレン・不飽和カルボン酸グリシジルエステル系共重合体（Ｂ）のメルトフローレート（１９０℃、２１．２Ｎ荷重、ＪＩＳ  Ｋ７２１０（１９９９））が、０．１ｇ／１０分〜５０ｇ／１０分である請求項１又は請求項２に記載のメタクリル系樹脂組成物。
【請求項４】
前記エチレン・不飽和カルボン酸グリシジルエステル系共重合体（Ｂ）のメルトフローレート（１９０℃、２１．２Ｎ荷重、ＪＩＳ  Ｋ７２１０（１９９９））が、０．２ｇ／１０分〜４０ｇ／１０分である請求項１〜請求項３のいずれか１項に記載のメタクリル系樹脂組成物。
【請求項５】
前記メタクリル系樹脂（Ａ）のメルトフローレート（２３０℃、３７．３Ｎ荷重、ＪＩＳ  Ｋ７２１０（１９９９））が、０．１ｇ／１０分〜５０ｇ／１０分である請求項１〜請求項４のいずれか１項に記載のメタクリル系樹脂組成物。
【請求項６】
請求項１〜請求項５のいずれか１項に記載のメタクリル系樹脂組成物を用いて成形されている成形体。
【発明の詳細な説明】
【技術分野】
【０００１】
本発明は、メタクリル系樹脂組成物及び成形体に関する。
【背景技術】
【０００２】
メタクリル酸メチル樹脂〔Polymethyl methacrylate；ＰＭＭＡ〕等のメタクリル系樹脂は、透明性に優れた樹脂として知られている。
近年、メタクリル系樹脂の耐溶剤性を向上させる検討が行われている（例えば、特許文献１及び２参照）。
【先行技術文献】
【特許文献】
【０００３】
【特許文献１】特開２００３−３２７６３３号公報
【特許文献２】特開２０１３−３２５１３号公報
【発明の概要】
【発明が解決しようとする課題】
【０００４】
ところで、メタクリル系樹脂の耐溶剤性を向上させるために、メタクリル系樹脂に他の成分を加えてメタクリル系樹脂組成物とする場合、単に耐溶剤性を向上させることだけではなく、メタクリル系樹脂本来の性質である透明性、機械物性が極力損なわれないようにすることも求められる。
【０００５】
従って、本発明の目的は、透明性、機械物性、及び耐溶剤性に優れたメタクリル系樹脂組成物及び成形体を提供することにある。
【課題を解決するための手段】
【０００６】
課題を解決するための具体的手段には、以下の実施態様が含まれる。
＜１＞  エチレン・不飽和カルボン酸グリシジルエステル系共重合体以外のメタクリル系樹脂（Ａ）と、エチレン・不飽和カルボン酸グリシジルエステル系共重合体（Ｂ）と、を含み、厚さ２ｍｍの板状の成形体とした場合の厚さ方向の全光線透過率が８０％以上であるメタクリル系樹脂組成物である。
＜２＞  前記エチレン・不飽和カルボン酸グリシジルエステル系共重合体（Ｂ）に含有される不飽和カルボン酸グリシジルエステルに由来する構成単位の含有量が、１質量％〜２０質量％である＜１＞に記載のメタクリル系樹脂組成物である。
＜３＞  前記エチレン・不飽和カルボン酸グリシジルエステル系共重合体（Ｂ）がエチレン・不飽和カルボン酸アルキルエステル・不飽和カルボン酸グリシジルエステルである＜１＞又は＜２＞に記載のメタクリル系樹脂組成物である。
＜４＞  前記エチレン・不飽和カルボン酸グリシジルエステル系共重合体（Ｂ）のメルトフローレート（１９０℃、２１．２Ｎ荷重、ＪＩＳ  Ｋ７２１０（１９９９））が、０．１ｇ／１０分〜５０ｇ／１０分である＜１＞〜＜３＞のいずれか１つに記載のメタクリル系樹脂組成物である。
＜５＞  前記エチレン・不飽和カルボン酸グリシジルエステル系共重合体（Ｂ）のメルトフローレート（１９０℃、２１．２Ｎ荷重、ＪＩＳ  Ｋ７２１０（１９９９））が、０．２ｇ／１０分〜４０ｇ／１０分である＜１＞〜＜４＞のいずれか１つに記載のメタクリル系樹脂組成物である。
＜６＞  前記メタクリル系樹脂（Ａ）のメルトフローレート（２３０℃、３７．３Ｎ荷重、ＪＩＳ  Ｋ７２１０（１９９９））が、０．１ｇ／１０分〜５０ｇ／１０分である＜１＞〜＜５＞のいずれか１つに記載のメタクリル系樹脂組成物である。
＜７＞  前記メタクリル系樹脂（Ａ）及び前記エチレン・不飽和カルボン酸グリシジルエステル系共重合体（Ｂ）の合計量に対して、前記メタクリル系樹脂（Ａ）の含有量が５１質量％〜９９質量％であり、かつ、前記エチレン・不飽和カルボン酸グリシジルエステル系共重合体（Ｂ）の含有量が１質量％〜４９質量％である（ただし、メタクリル系樹脂（Ａ）とエチレン・不飽和カルボン酸グリシジルエステル系共重合体（Ｂ）との合計量を１００質量％とする）＜１＞〜＜６＞のいずれか１つに記載のメタクリル系樹脂組成物。
＜８＞  ＜１＞〜＜７＞のいずれか１つに記載のメタクリル系樹脂組成物を用いて成形されている成形体である。
【発明の効果】
【０００７】
本発明によれば、透明性、機械物性、及び耐溶剤性に優れたメタクリル系樹脂組成物及び成形体が提供される。
【図面の簡単な説明】
【０００８】
【図１】実施例の耐溶剤性評価における試験片のせり上がり状態を模式的に示す斜視図である。
【図２】実施例の耐溶剤性評価における試験片のせり上がり状態を模式的に示す側面図である。
【発明を実施するための形態】
【０００９】
以下に、本発明の実施形態について詳細に説明する。但し、本発明はこれらの実施形態には限定されない。
なお、本明細書において「〜」の記号により数値範囲を示す場合、当該数値範囲には、下限値及び上限値が含まれる。
【００１０】
＜メタクリル系樹脂組成物＞
本発明のメタクリル系樹脂組成物は、エチレン・不飽和カルボン酸グリシジルエステル系共重合体以外のメタクリル系樹脂（Ａ）と、エチレン・不飽和カルボン酸グリシジルエステル系共重合体（Ｂ）と、を含み、厚さ２ｍｍの板状の成形体とした場合の厚さ方向の全光線透過率を８０％以上としたものである。
以下、単に「メタクリル系樹脂（Ａ）」というときは、エチレン・不飽和カルボン酸グリシジルエステル系共重合体以外のメタクリル系樹脂を指す。
本発明では、透明性に優れた樹脂であるメタクリル系樹脂（Ａ）に、エチレン・不飽和カルボン酸グリシジルエステル系共重合体（Ｂ）を加えることにより、光学特性及び機械物性の低下を抑制しながら（具体的には、上記全光線透過率を８０％以上とし、かつ、曲げ弾性、並びに破断点応力及び伸びなどを維持しながら）、耐溶剤性を向上させることができる。
【００１１】
本発明のメタクリル系樹脂組成物は、全光線透過率が８０％以上であることで、透明性に優れている。透明性の観点からは全光線透過率の値は高いほど好ましく、８５％以上であることがより好ましい。
本発明において、「全光線透過率」は、ＪＩＳ  Ｋ７３６１−１（１９９７）に準拠した方法により測定される値である。
【００１２】
本発明において、「耐溶剤性に優れる」とは、溶剤と接触した場合に、ひびや割れが発生しにくいことを示す。
耐溶剤性の評価方法の一例は、後述する実施例において詳述する。
【００１３】
上記の耐溶剤性の向上効果は、メタクリル系樹脂組成物が、メタクリル系樹脂（Ａ）に加えてエチレン・不飽和カルボン酸グリシジルエステル系共重合体（Ｂ）を含むことによって奏される効果である。
この理由は明らかではないが、柔軟な樹脂であるエチレン・不飽和カルボン酸グリシジルエステル系共重合体（Ｂ）が応力を緩和させるように作用し、かつ、このエチレン・不飽和カルボン酸グリシジルエステル系共重合体（Ｂ）がメタクリル系樹脂（Ａ）との相溶性に優れているためと推測される。
【００１４】
また、本発明のメタクリル系樹脂組成物では、エチレン・不飽和カルボン酸グリシジルエステル系共重合体（Ｂ）を含むことにより、優れた光学特性が維持され易い。この理由は、メタクリル系樹脂（Ａ）の屈折率とエチレン・不飽和カルボン酸グリシジルエステル系共重合体（Ｂ）の屈折率とが比較的近い値であるためと推測される。
【００１５】
メタクリル系樹脂（Ａ）の屈折率及びエチレン・不飽和カルボン酸グリシジルエステル系共重合体（Ｂ）の屈折率は、いずれも１．４８１〜１．４９６の範囲であることが好ましく、いずれも１．４８３〜１．４９５の範囲であることがより好ましく、いずれも１．４８５〜１．４９４の範囲であることがさらに好ましい。
ここで、屈折率は、ＪＩＳ  Ｋ７１４２（２００８）「プラスチック−屈折率の求め方」の「Ａ法」に準拠して測定される値を指す。
【００１６】
また、本発明のメタクリル系樹脂組成物は、エチレン・不飽和カルボン酸グリシジルエステル系共重合体（Ｂ）を含んでおり、機械物性が維持され易い。さらに、本発明のメタクリル系樹脂組成物は、耐吸湿性にも優れ、流動性向上及び耐衝撃性の向上効果も期待できる。
【００１７】
次に、本発明のメタクリル系樹脂組成物における各成分について説明する。
【００１８】
〔メタクリル系樹脂（Ａ）〕
本発明におけるメタクリル系樹脂（Ａ）としては、エチレン・不飽和カルボン酸グリシジルエステル系共重合体以外のメタクリル系樹脂であれば特に制限はない。
本発明におけるメタクリル系樹脂（Ａ）としては、メタクリル酸に由来する構成単位の含有量が５０質量％を超えるメタクリル酸系樹脂、及び、メタクリル酸エステルに由来する構成単位の含有量が５０質量％を超えるメタクリル酸エステル系樹脂の少なくとも一方であることが好ましい。
「メタクリル酸エステル系樹脂」とは、エチレン・不飽和カルボン酸グリシジルエステル系共重合体以外のメタクリル酸エステル系樹脂である（以下において同様である）。
【００１９】
メタクリル酸系樹脂（Ａ）としては、メタクリル酸の単独重合体（メタクリル酸に由来する構成単位の含有量が１００質量％の重合体）、メタクリル酸と他の１種又は２種以上の共重合成分との共重合体が挙げられる。
メタクリル酸と共重合し得る前記共重合成分としては、例えば、メタクリル酸エステル、アクリル酸エステル、アクリル酸、α−オレフィン、アクリロニトリル、ビニルピリジン、ビニルモルホリン、ビニルピリドンテトラヒドロフルフリルアクリレート、Ｎ，Ｎ−ジメチルアミノエチルアクリレート、Ｎ，Ｎ−ジメチルアクリルアミド、２−ヒドロキシアクリレート、エチレングリコールモノアクリレート、グリセリンモノアクリレート、無水マレイン酸、スチレン、α−メチルスチレン等が挙げられる。
【００２０】
メタクリル酸エステル系樹脂としては、メタクリル酸エステルの単独重合体（メタクリル酸エステルに由来する構成単位の含有量が１００質量％の重合体）、メタクリル酸エステルと他の１種又は２種以上の共重合成分との共重合体が挙げられる。
メタクリル酸エステルと共重合し得る前記共重合成分としては、例えば、アクリル酸エステル、アクリル酸、メタクリル酸、エチレン以外のα−オレフィン、アクリロニトリル、ビニルピリジン、ビニルモルホリン、ビニルピリドンテトラヒドロフルフリルアクリレート、Ｎ，Ｎ−ジメチルアミノエチルアクリレート、Ｎ，Ｎ−ジメチルアクリルアミド、２−ヒドロキシアクリレート、エチレングリコールモノアクリレート、グリセリンモノアクリレート、無水マレイン酸、スチレン、α−メチルスチレン等が挙げられる。
【００２１】
また、メタクリル酸エステルとしては、メタクリル酸のアルキルエステルが好ましい。メタクリル酸のアルキルエステルにおけるアルキル部位は、直鎖状でも、分岐状でも、環状でもよい。
また、上記アルキル部位の炭素数としては、１〜１２が挙げられる。
上記アルキル部位としては、具体的には、メチル、エチル、ｎ−プロピル、イソプロピル、ｎ−ブチル、イソブチル、セカンダリーブチル、２−エチルヘキシル、イソオクチル等のアルキル基等を例示することができる。
上記アルキル部位の炭素数は、１〜５であることが好ましく、１〜３であることがより好ましく、１であること（すなわち、上記メタクリル酸エステルが、メタクリル酸メチル（ＭＭＡ）であること）が特に好ましい。
【００２２】
本発明のメタクリル系樹脂組成物は、メタクリル系樹脂（Ａ）を１種のみ含んでいてもよいし、２種以上含んでいてもよい。メタクリル系樹脂組成物におけるメタクリル系樹脂（Ａ）の含有量の範囲については後述する。
メタクリル系樹脂（Ａ）としては、上記の中でも、メタクリル酸エステル系樹脂が好ましく、メタクリル酸メチル系樹脂がより好ましく、メタクリル酸メチルの単独重合体であるメタクリル酸メチル樹脂（ＰＭＭＡ）が特に好ましい。
【００２３】
メタクリル系樹脂（Ａ）のメルトフローレート（ＭＦＲ）としては、特に制限はないが、耐溶剤性をより向上させる観点から、０．１ｇ／１０分〜５０ｇ／１０分であることが好ましく、０．２ｇ／１０分〜４０ｇ／１０分であることがより好ましく、０．３ｇ／１０分〜３０ｇ／１０分であることが更に好ましく、０．４ｇ／１０分〜２７ｇ／１０分であることが更に好ましく、０．５ｇ／１０分〜５ｇ／１０分であることが特に好ましい。
メタクリル系樹脂（Ａ）のＭＦＲは、ＪＩＳ  Ｋ７２１０（１９９９）に準拠して２３０℃、３７．３Ｎ荷重の条件で測定される値である。
【００２４】
メタクリル系樹脂（Ａ）は、常法によって合成することができる。
例えばメタクリル酸エステル系樹脂は、アセトシアンヒドリン（ＡＣＨ）を用いたＡＣＨ法、ナフサのＣ４留分からブタジエンを分離したスペントＢＢに含まれるイソブチレンを用いたイソブチレン直接酸化法等によって合成されたメタクリル酸エステルモノマーをラジカル重合すればよい。
【００２５】
〔エチレン・不飽和カルボン酸グリシジルエステル系共重合体（Ｂ）〕
本発明のメタクリル系樹脂組成物は、エチレン・不飽和カルボン酸グリシジルエステル系共重合体（Ｂ）を含む。
エチレン・不飽和カルボン酸グリシジルエステル系共重合体（Ｂ）は、不飽和カルボン酸グリシジルエステル以外の他の成分に由来の構成単位を１種以上含んでいてもよい。すなわち、エチレン・不飽和カルボン酸グリシジルエステル系共重合体（Ｂ）は、２元共重合体であってもよいし、上記他の成分が共重合した３元以上の共重合体であってもよい。具体的には、エチレン・不飽和カルボン酸グリシジルエステル系共重合体（Ｂ）は、エチレンに由来する構成単位及び不飽和カルボン酸グリシジルエステルに由来する構成単位を含む２元共重合体であるほか、エチレンに由来する構成単位、不飽和カルボン酸グリシジルエステルに由来する構成単位、及び必要に応じて例えば上記他の不飽和カルボン酸アルキルエステル、カルボン酸ビニル、一酸化炭素、及び二酸化硫黄等から選ばれる一種又は二種以上に由来する構成単位を含む３元以上の共重合体であってもよい。
【００２６】
不飽和カルボン酸グリシジルエステルとしては、例えば、アクリル酸グリシジルエステル、メタクリル酸グリシジルエステル、エタクリル酸グリシジルエステル、クロトン酸グリシジルエステル、フマル酸グリシジルエステル、マレイン酸グリシジルエステル、マレイン酸モノグリシジルエステル、無水マレイン酸グリシジルエステル、イタコン酸グリシジルエステル、無水イタコン酸グリシジルエステルなどが挙げられ、アクリル酸グリシジルエステル及びメタクリル酸グリシジルエステルが特に好ましい。
【００２７】
また、上記他の不飽和カルボン酸アルキルエステルとしては、例えば、アクリル酸アルキルエステル、メタクリル酸アルキルエステル、エタクリル酸アルキルエステル、クロトン酸アルキルエステル、フマル酸アルキルエステル、マレイン酸アルキルエステル、マレイン酸モノアルキルエステル、無水マレイン酸アルキルエステル、イタコン酸アルキルエステル、無水イタコン酸アルキルエステルなどが挙げられ、アクリル酸アルキルエステル及びメタクリル酸アルキルエステルが特に好ましい。
【００２８】
不飽和カルボン酸アルキルエステルのアルキル部位の炭素数としては、１〜１２が好ましい。炭素数１〜１２のアルキル部位の具体例としては、メチル、エチル、ｎ−プロピル、イソプロピル、ノルマルブチル（ｎ−ブチル）、イソブチル、セカンダリーブチル、２−エチルヘキシル、イソオクチル等のアルキル基が挙げられる。上記不飽和カルボン酸アルキルエステルのアルキル部位としては、透明性をより高く維持する観点から、メチル、エチル、ノルマルブチル、及びイソブチルから選択される少なくとも１種が好ましく、メチル及びエチルが特に好ましい。
【００２９】
上記カルボン酸ビニルとしては、例えば、酢酸ビニル、プロピオン酸ビニル、酪酸ビニル、カプロン酸ビニルなどが挙げられるが、酢酸ビニルが特に好ましい。
【００３０】
上記した不飽和カルボン酸グリシジルエステル、不飽和カルボン酸アルキルエステル、及びカルボン酸ビニルは、それぞれ２種以上を併用してもよい。
【００３１】
エチレン・不飽和カルボン酸グリシジルエステル系共重合体（Ｂ）は、エチレンに由来する構成単位の含有量が、エチレン・不飽和カルボン酸グリシジル系共重合体の全質量に対して、４０質量％〜９９質量％が好ましく、５０質量％〜９９質量％がより好まし、６０質量％〜９９質量％が特に好ましい。
【００３２】
また、エチレン・不飽和カルボン酸グリシジルエステル系共重合体（Ｂ）は、不飽和カルボン酸グリシジルエステルに由来する構成単位の含有量が、エチレン・不飽和カルボン酸グリシジル系共重合体の全質量に対して、１質量％〜２０質量％が好ましく、より好ましくは１．１質量％〜１５質量％であり、最も好ましくは１．２質量％〜１３質量％である。不飽和カルボン酸グリシジルエステルに由来する構成単位の含有量が上記範囲内であることで、メタクリル系樹脂組成物を調製した際の耐溶剤性がより向上する。
【００３３】
本発明におけるエチレン・不飽和カルボン酸グリシジルエステル系共重合体（Ｂ）が、上記他の不飽和カルボン酸アルキルエステル、カルボン酸ビニル、一酸化炭素、及び二酸化硫黄等から選ばれる一種又は二種以上に由来する構成単位を含む場合、これら構成単位の合計の含有量は、エチレン・不飽和カルボン酸グリシジル系共重合体の全質量に対して、４０質量％以下であることが好ましい。
エチレン・不飽和カルボン酸グリシジルエステル系共重合体（Ｂ）に含有される不飽和カルボン酸グリシジルエステルに由来の構成単位の含有量、並びに他の不飽和カルボン酸アルキルエステル、カルボン酸ビニル、一酸化炭素、及び二酸化硫黄等の共重合成分に由来の構成単位の含有量がそれぞれ上記範囲にあると、エチレン・不飽和カルボン酸グリシジルエステル系共重合体（Ｂ）がメタクリル系樹脂（Ａ）との相溶性に優れることから、界面での散乱が起きにくくなる。これにより、メタクリル系樹脂組成物の透明性、機械物性を維持し易く、また、メタクリル系樹脂組成物の耐溶剤性をより向上させることができる。
【００３４】
本発明において、好ましいエチレン・不飽和カルボン酸グリシジルエステル系共重合体（Ｂ）は、エチレン・アクリル酸ノルマルブチル・メタクリル酸グリシジルエステル共重合体、エチレン・メタクリル酸グリシジルエステル共重合体、エチレン・酢酸ビニル・メタクリル酸グリシジルエステル共重合体、エチレン・アクリル酸メチル・メタクリル酸グリシジルエステル共重合体であり、特に好ましいエチレン・不飽和カルボン酸グリシジルエステル系共重合体（Ｂ）は、エチレン・アクリル酸ノルマルブチル・メタクリル酸グリシジルエステル共重合体である。
【００３５】
エチレン・不飽和カルボン酸グリシジルエステル系共重合体（Ｂ）のメルトフローレート（ＭＦＲ）としては、特に制限はないが、耐溶剤性をより向上させる観点から、０．１ｇ／１０分〜５０ｇ／１０分であることが好ましく、０．２ｇ／１０分〜４０ｇ／１０分であることがより好ましく、０．３ｇ／１０分〜３０ｇ／１０分であることが更に好ましく、１ｇ／１０分〜２０ｇ／１０分であることが特に好ましい。
エチレン・不飽和カルボン酸グリシジルエステル系共重合体（Ｂ）のＭＦＲは、ＪＩＳ  Ｋ７２１０（１９９９）に準拠して１９０℃、２１．２Ｎ荷重の条件で測定される値である。
【００３６】
メタクリル系樹脂組成物において、エチレン・不飽和カルボン酸グリシジルエステル系共重合体（Ｂ）のＭＦＲとメタクリル系樹脂（Ａ）のＭＦＲが上記好ましい範囲にある場合、メタクリル系樹脂組成物の耐溶剤性をより顕著に向上させることができる。
【００３７】
本発明のメタクリル系樹脂組成物は、エチレン・不飽和カルボン酸グリシジルエステル系共重合体（Ｂ）を１種のみ含んでいてもよいし、２種以上含んでいてもよい。メタクリル系樹脂組成物におけるエチレン・不飽和カルボン酸グリシジルエステル系共重合体（Ｂ）の含有量の範囲については後述する。
【００３８】
エチレン・不飽和カルボン酸グリシジルエステル系共重合体（Ｂ）は、例えば公知の高圧ラジカル共重合により合成することができる。
【００３９】
本発明のメタクリル系樹脂組成物における、メタクリル系樹脂（Ａ）の含有量及びエチレン・不飽和カルボン酸グリシジルエステル系共重合体（Ｂ）の含有量には特に制限はないが、優れた耐溶剤性と優れた光学特性及び機械物性とをより効果的に両立させる観点から、以下の範囲が好ましい。ただし、以下において、メタクリル系樹脂（Ａ）とエチレン・不飽和カルボン酸グリシジルエステル系共重合体（Ｂ）との合計量を１００質量％とする。すなわち、メタクリル系樹脂（Ａ）及びエチレン・不飽和カルボン酸グリシジルエステル系共重合体（Ｂ）の合計量に対して、
メタクリル系樹脂（Ａ）の含有量が５０質量％を超え１００質量％未満であり、エチレン・不飽和カルボン酸グリシジルエステル系共重合体（Ｂ）の含有量が０質量％を超え５０質量％未満である場合が好ましく、
メタクリル系樹脂（Ａ）の含有量が５１質量％〜９９質量％であり、エチレン・不飽和カルボン酸グリシジルエステル系共重合体（Ｂ）の含有量が１質量％〜４９質量％である場合がより好ましく、
メタクリル系樹脂（Ａ）の含有量が７５質量％〜９７質量％であり、エチレン・不飽和カルボン酸グリシジルエステル系共重合体（Ｂ）の含有量が３質量％〜２５質量％である場合が更に好ましく、
メタクリル系樹脂（Ａ）の含有量が８５質量％〜９７質量％であり、エチレン・不飽和カルボン酸グリシジルエステル系共重合体（Ｂ）の含有量が３質量％〜１５質量％である場合が特に好ましい。
【００４０】
本発明のメタクリル系樹脂組成物は、本発明の目的を損なわない範囲で、上記以外のその他の成分を含んでいてもよい。
その他の成分としては、酸化防止剤、老化防止剤、光安定剤、熱安定剤、紫外線吸収剤、滑剤、ブロッキング防止剤、可塑剤、粘着剤、無機充填剤、ガラス繊維、カーボン繊維などの強化繊維、顔料、染料、難燃剤、難燃助剤、発泡剤、発泡助剤、ダイマー酸（又はその金属塩）、などを挙げることができる。
【００４１】
メタクリル系樹脂組成物を得る方法としては、メタクリル系樹脂（Ａ）とエチレン・不飽和カルボン酸グリシジルエステル系共重合体（Ｂ）と必要に応じてその他の成分とを、単軸押出機、二軸押出機、バンバリーミキサ、ニーダー等で溶融加熱混合する方法等を例示できる。
【００４２】
＜成形体＞
本発明の成形体は、本発明のメタクリル系樹脂組成物を用いて成形されたものである。
このため、本発明の成形体によれば、メタクリル系樹脂（Ａ）の光学特性、機械物性の低下を抑制しながら、メタクリル系樹脂（Ａ）の耐溶剤性が向上されている。
メタクリル系樹脂組成物の成形方法としては、溶融押出、射出成形、ブロー成形、延伸成形等、種々の方法が挙げられる。
【００４３】
以上で説明したとおり、本発明のメタクリル系樹脂組成物及び成形体では、優れた光学特性及び機械物性と優れた耐溶剤性とが両立される。
【００４４】
以上から、本発明のメタクリル系樹脂組成物及び成形体は、透明性、機械物性、及び耐溶剤性が要求されるあらゆる用途に適用することができるが、特に、光学部品、水回り製品、遊具、照明、自動車部品、化粧品容器、搬送容器、等の用途に特に好適である。
【実施例】
【００４５】
次に、本発明を実施例により更に詳細に説明する。但し、本発明は、これらの例によって何ら制限されるものではない。
以下の実施例において、「エチレン含量」、「ＢＡ含量」、「ＧＭＡ含量」は、それぞれ、エチレンに由来する構成単位の含有量、アクリル酸ノルマルブチルに由来する構成単位の含有量、メタクリル酸グリシジルエステルに由来する構成単位の含有量を指す。
【００４６】
以下の実施例及び比較例に用いた樹脂Ａ及び樹脂Ｂは以下の通りである。
下記の樹脂Ａ及び樹脂Ｂにおいて、屈折率は、ＪＩＳ  Ｋ７１４２（２００８）のＡ法に準拠して測定された値である。
【００４７】
−樹脂Ａ（メタクリル系樹脂（Ａ））−  
・ＰＭＭＡ（メタクリル酸メチル樹脂）：ＭＦＲ（２３０℃、荷重３７．３Ｎ、ＪＩＳ  Ｋ７２１０（１９９９））＝２ｇ／１０分、屈折率１．４９
【００４８】
−樹脂Ｂ（エチレン・不飽和カルボン酸グリシジルエステル系共重合体（Ｂ））−
・ＥｎＢＡＧＭＡ１（エチレン・アクリル酸ノルマルブチル・メタクリル酸グリシジルエステル共重合体；エチレン含量：６６．７質量％、ＢＡ含量：２８質量％、ＧＭＡ含量：５．３質量％）：ＭＦＲ（１９０℃、荷重２１．２Ｎ、ＪＩＳ  Ｋ７２１０（１９９９））＝１２ｇ／１０分、屈折率１．４９
・ＥｎＢＡＧＭＡ２（エチレン・アクリル酸ノルマルブチル・メタクリル酸グリシジルエステル共重合体；エチレン含量：７０質量％、ＢＡ含量：２１質量％、ＧＭＡ含量：９質量％）：ＭＦＲ（１９０℃、荷重２１．２Ｎ、ＪＩＳ  Ｋ７２１０（１９９９））＝８ｇ／１０分、屈折率１．４９
【００４９】
〔実施例１〜４、比較例１〕
−メタクリル系樹脂組成物の製造−
上記樹脂Ａと上記樹脂Ｂとを、二軸押出機を用いて下記表１に示す配合にて溶融混合し、樹脂組成物（メタクリル系樹脂組成物）とした。
<溶融混合の条件>
・二軸押出機：株式会社池貝製のＰＣＭ３０
・樹脂温度：２４０℃
・押出し速度：８ｋｇ／ｈｒ
【００５０】
−成形体Ａの作製と測定及び評価−
（成形体Ａの作製）
上記で得られた各樹脂組成物を下記の射出成形機に投与し、下記条件にて射出成形し、長さ１５０ｍｍ×幅８０ｍｍ×厚さ２ｍｍの角板シート（成形体Ａ）を得た。
<射出成形機及び射出成形条件>
・射出成形機：東芝機械社製、ＩＳ−２２０Ｆ
・成形温度：２５０℃
・金型：フィルムゲート
・金型温度（チラー温度）：６０℃
【００５１】
得られた成形体Ａに対して下記の測定及び評価を行った。測定結果を下記表１に示す。
（１．全光線透過率）
上記で得られた角板シートの厚さ方向の全光線透過率（％）を、ＪＩＳ  Ｋ７３６１−１（１９９７）に準拠して測定した。
【００５２】
（２．イエローインデックス（ＹＩ））
ＪＩＳ  Ｋ７３７３（２００６）に準拠して、カラーコンピューター（ＳＭ−７−１Ｓ−２Ｂ、スガ試験機社製）を用い、透過光のＹＩ値を測定した。試験片厚みは、２ｍｍとした。
【００５３】
（３．ＧＬＯＳＳ）
ＪＩＳ  Ｋ７１０５（１９８１）に準拠して、光沢計（ＧＭ−２６ＰＲＯ、村上色彩社製）を用い、ＧＬＯＳＳ（％）を測定した。測定は、試験片の厚みを２ｍｍとし、測定角度を６０°として行った。
【００５４】
（４．曲げ弾性率）
ＪＩＳ  Ｋ７１７１に準拠して、ストログラフ（Ｖ１０−Ｃ、東洋精機製作所社製）を用い、曲げ弾性率を測定した。測定は、試験片厚みを４ｍｍとし、支点間距離を６４ｍｍとし、曲げ速度を２ｍｍ／ｍｉｎとして行った。
【００５５】
（５．引張り試験（破断点応力、伸び））
ＪＩＳ  Ｋ７１６１に準拠して、ストログラフ（Ｖ１０−Ｃ、東洋精機製作所社製）を用い、破断点応力（ＭＰａ）及び伸び（％）を測定した。測定は、試験片厚みを３ｍｍとし、引張速度を５ｍｍ／分として行った。
【００５６】
−成形体Ｂの作製と耐溶剤性の評価−
（成形体Ｂの作製）
上記で得られた各樹脂組成物を、成形体Ａの作製に用いたものと同じ射出成形機に投与し、金型をピンゲートに変更したこと以外は上記成形体Ａの作製と同じ射出成形条件にて射出成形し、長さ１７５ｍｍ×幅２０ｍｍ（平行部１０ｍｍ）×厚み３ｍｍのダンベル状試験片（成形体Ｂ）を得た。
【００５７】
得られた１７５ｍｍ長のダンベル状試験片を、長さ方向の一端と他端との距離が近づく方向に、かつ、中心部のせり上がりが１０ｍｍとなるようにアーチ状に曲げて撓みを加えた状態（図１及び図２参照）で、注射器にて、下記表１に示す溶剤を２ｍｌ〜３ｍｌ滴下し、ダンベル状試験片（成形体Ｂ）の外観を目視観察した。
観察結果に基づき、下記評価基準に従って、耐溶剤性を評価した。評価結果を下記表１に示す。
<耐溶剤性の評価基準>
Ａ：溶剤を滴下してから５分経過しても、試験片中にひびも割れも発生しなかった。
Ｂ：溶剤を滴下してから１分以上５分未満の間に、試験片に割れが発生した。
Ｃ：溶剤を滴下してから１０秒以上１分未満の間に、試験片に割れが発生した。
Ｄ：溶剤を滴下してから１０秒未満で試験片に割れが発生した。
【００５８】
【表１】
0006706036.tif 000002
【００５９】
表１に示すように、実施例１〜４では、機械強度及び光学特性を維持し、高い耐溶剤性が確認された。
これに対し、エチレン・不飽和カルボン酸グリシジルエステル系共重合体（Ｂ）を用いなかった比較例１（ＰＭＭＡ単体）では、耐溶剤性に劣っていた。
【図１】
0006706036.tif 000003
【図２】
0006706036.tif 000004